(57)【要約】      （修正有）【課題】開口部で画定された内側部分を有するプライによるＣＭＣ積層およびノズル端壁を提供する。【解決手段】部品を作製するための複数のＣＭＣプライ１５０、２５０を作製するステップを含むことができる。複数のＣＭＣプライ１５０、２５０の少なくとも第１の複数の各ＣＭＣプライ１５０は、部品の外側部分１５４と内側部分１５４の両方を画定し、各内側部分１５４は、それぞれのＣＭＣプライ１５０の１つまたは複数の開口部１５６によって外側部分１５４内に画定される。本方法はまた、複数のＣＭＣプライ１５０、２５０を積層するステップと、部品を形成するためにＣＭＣプライ１５０、２５０にバインダーを浸透させるステップと、を含むことができる。一例では、部品は、タービンノズル端壁であってもよい。【選択図】図７
2020118155.tif 000002
【特許請求の範囲】
【請求項１】
タービンノズル端壁（１０２、１０４）の構築中にセラミックマトリックス複合材（ＣＭＣ）プライ（１５０、２５０）を積層する方法であって、
前記タービンノズル（１００）端壁（１０２、１０４）を作製するための複数のＣＭＣプライ（１５０、２５０）を作製するステップであって、前記複数のＣＭＣプライ（１５０、２５０）の第１の複数（１５０）の各ＣＭＣプライ（１５０）は、前記タービンノズル（１００）端壁（１０２、１０４）の外側部分（１２、１４０、１５４）および内側（１４、１３８、１５４）の翼形部（１０６）係合部分（１４４、１７２）の両方を画定し、各内側（１４、１３８、１５４）の翼形部（１０６）係合部分（１４４、１７２）は、前記それぞれのＣＭＣプライ（１５０）の１つまたは複数の開口部（１５６）によって前記外側部分（１２、１４０、１５４）内に画定され、前記内側（１４、１３８、１５４）の翼形部（１０６）係合部分（１４４、１７２）は、内部翼形形状開口部（１４２）を有する、ステップと、
前記複数のＣＭＣプライ（１５０）の前記第１の複数（１５０）を含む前記複数のＣＭＣプライ（１５０、２５０）を積層するステップと、
前記タービンノズル端壁（１０２、１０４）を形成するために、前記複数のＣＭＣプライ（１５０、２５０）にバインダー（１７０）を浸透させるステップと、
を含む方法。
【請求項２】
前記複数のＣＭＣプライ（１５０、２５０）の前記第１の複数（１５０）のそれぞれのＣＭＣプライ（１５０）の前記１つまたは複数の開口部（１５６）のうちの少なくとも１つは、隣接するＣＭＣプライ（１５０）の対応する１つまたは複数の開口部（１５６）に対してオフセットステップを含む、請求項１に記載の方法。
【請求項３】
各ＣＭＣプライ（１５０）の前記１つまたは複数の開口部（１５６）は、前記タービンノズル端壁（１０２、１０４）の前記内側（１４、１３８、１５４）の翼形部（１０６）係合部分（１４４、１７２）の負の表現を画定する、請求項１に記載の方法。
【請求項４】
前記複数のＣＭＣプライ（１５０、２５０）の第２の複数は、前記外側部分（１２、１４０、１５４）および前記内側（１４、１３８、１５４）の翼形部（１０６）係合部分（１４４、１７２）の一方の少なくとも一部分を画定する、請求項１に記載の方法。
【請求項５】
タービンノズル（１００）端壁（１０２、１０４）であって、前記端壁（１０２、１０４）は、
バインダー（１７０）を浸透させた複数のセラミックマトリックス複合材（ＣＭＣ）プライ（１５０、２５０）を含み、
前記複数のＣＭＣプライ（１５０、２５０）の第１の複数（１５０）の各ＣＭＣプライ（１５０）は、前記タービンノズル（１００）端壁（１０２、１０４）の外側部分（１２、１４０、１５４）および内側（１４、１３８、１５４）の翼形部（１０６）係合部分（１４４、１７２）の両方を画定し、各内側（１４、１３８、１５４）の翼形部（１０６）係合部分（１４４、１７２）は、前記それぞれのＣＭＣプライ（１５０）の１つまたは複数の開口部（１５６）によって前記外側部分（１２、１４０、１５４）内に画定され、前記内側（１４、１３８、１５４）の翼形部（１０６）係合部分（１４４、１７２）は、内部翼形形状開口部（１４２）を有する、端壁（１０２、１０４）。
【請求項６】
前記複数のＣＭＣプライ（１５０、２５０）の前記第１の複数のそれぞれのＣＭＣプライ（１５０）の前記１つまたは複数の開口部（１５６）のうちの少なくとも１つは、隣接するＣＭＣプライ（１５０）の対応する１つまたは複数の開口部（１５６）に対してオフセットステップを含む、請求項５に記載の端壁（１０２、１０４）。
【請求項７】
前記複数のＣＭＣプライ（１５０、２５０）の第２の複数の各ＣＭＣプライ（２５０）は、前記外側部分（１２、１４０、１５４）および前記内側（１４、１３８、１５４）の翼形部（１０６）係合部分（１４４、１７２）の一方の少なくとも一部分を画定する、請求項５に記載の端壁（１０２、１０４）。
【発明の詳細な説明】
【技術分野】
【０００１】
本開示は、一般に、セラミックマトリックス複合材（ＣＭＣ）に関し、より具体的には、外側部分と、外側部分内の開口部によって画定される一体の離間した内側部分と、を含むＣＭＣプライを使用してＣＭＣ部品を形成する方法に関する。
【背景技術】
【０００２】
タービンノズル端壁などの産業機械部品は、セラミックマトリックス複合材（ＣＭＣ）プライを積層することにより作製することができる。例えば、図１は、タービンノズル端壁１０用のＣＭＣプライの従来の積層を示している。タービンノズル端壁１０は、一般に、この例では外側多角形外周を有する外側部分１２と、タービンノズル（図示せず）の金属翼形部の半径方向内側または外側端部と係合するための翼形形状内部開口部１６を有する内側部分１４と、を含む。理解されるように、タービンノズル端壁１０の端面（図１では下向き）は、タービン内の高温ガスを導くのを助けるために左右に湾曲している場合がある。
【０００３】
ＣＭＣタービンノズル端壁１０の形成は、端壁を集合的に画定するＣＭＣ層を順次積層することを含む。図１の最上部のＣＭＣ層に示すように、各ＣＭＣ層は、端壁用のＣＭＣ層を集合的に作製するいくつかのプリフォーム２０または部分的なＣＭＣプライを含んでもよい。図示する例では、５つの異なるプリフォーム２０、すなわち、左外側部分のプリフォーム２２、上外側部分のプリフォーム２４、右外側部分のプリフォーム２６、下外側部分のプリフォーム２８および内側部分のプリフォーム３０を配置して、ノズル端壁１０の各ＣＭＣ層を作製することができる。内側部分のプリフォーム３０は翼形形状内部開口部１６を形成し、外側部分のプリフォーム２２、２４、２６、２８は最終的にノズル端壁の外側部分１２の側面を集合的に構成する。
【０００４】
各プリフォーム２０は、隣接する層の対応するプリフォームに対して異なる形状、高さ、長さ、および／または厚さを有し、ノズル端壁１０の適切な位置決めおよび成形に適応することができる。ノズル端壁１０を作製するのに必要なＣＭＣ層の数は、比較的多く、例えば１００個であり得る。さらに、積層プロセスは非常に複雑で面倒であり得る。例えば、ノズル端壁１０のコーナーでは、外側部分のプリフォーム２２、２４、２６、２８が重なり合って、層のシーケンスが長くなったり短くなったりして、ノズル端壁の形成に悪影響を与える可能性のある継ぎ目や食い違いが生じないようにする必要がある。例えば、外側部分のプリフォーム２２はより長く示されており、その端部３２は外側部分のプリフォーム２４、２８の外縁部３３まで延びている。外側部分のプリフォーム２４、２８の端部３４は、外側部分のプリフォーム２２の内側面３６と接触する。次の層（図示せず）では、外側部分のプリフォーム２２はより短くなり、その端部３２は外側部分のプリフォーム２４、２８の内側面３８と接触し、一方、外側部分のプリフォーム２４、２８の端部３４は外側部分のプリフォーム２２の外縁部４０まで延びている。積層プロセスをさらに複雑にし、外側部分のプリフォーム２２、２４、２６、２８の積層が起こると、ノズル端壁１０を作製できるように内側部分のプリフォーム３０も位置決めされる。各プリフォーム２０は、所望のノズル端壁の作製を可能にするために正確に位置決めされなければならない。
【発明の概要】
【０００５】
本開示の第１の態様は、部品の構築中にセラミックマトリックス複合材（ＣＭＣ）プライを積層する方法を提供し、本方法は、部品を作製するために複数のＣＭＣプライを作製するステップであって、複数のＣＭＣプライの少なくとも第１の複数は、部品の外側部分と内側部分の両方を各々画定し、各内側部分は、それぞれのＣＭＣプライの１つまたは複数の開口部によって外側部分内に画定される、ステップと、複数のＣＭＣプライを積層するステップと、部品を形成するために複数のＣＭＣプライにバインダーを浸透させるステップと、を含む。
【０００６】
本開示の第２の態様は、タービンノズル端壁の構築中にセラミックマトリックス複合材（ＣＭＣ）プライを積層する方法を提供し、本方法は、タービンノズル端壁を作製するために複数のＣＭＣプライを作製するステップであって、複数のＣＭＣプライの少なくとも第１の複数は、タービンノズル端壁の外側部分と内側の翼形部係合部分の両方を各々画定し、各内側の翼形部係合部分は、それぞれのＣＭＣプライの１つまたは複数の開口部によって外側部分内に画定され、内側の翼形部係合部分は、内部翼形形状開口部を有する、ステップと、複数のＣＭＣプライを積層するステップと、部品を形成するために複数のＣＭＣプライにバインダーを浸透させるステップと、を含む。
【０００７】
本開示の第３の態様は、タービンノズル端壁を提供し、端壁は、バインダーを浸透させた複数のＣＭＣプライを含み、複数のＣＭＣプライの少なくとも第１の複数は、タービンノズル端壁の外側部分と内側の翼形部係合部分の両方を各々画定し、各内側の翼形部係合部分は、それぞれのＣＭＣプライの１つまたは複数の開口部によって外側部分内に画定され、内側の翼形部係合部分は、内部翼形形状開口部を有する。
【０００８】
本開示の例示的な態様は、本明細書で説明される問題および／または検討されていない他の問題を解決するように設計されている。
【０００９】
本開示のこれらおよび他の特徴は、本開示の様々な実施形態を示す添付の図面と併せて、本開示の様々な態様に関する以下の詳細な説明から、より容易に理解されよう。
【図面の簡単な説明】
【００１０】
【図１】部品を形成するためのＣＭＣプリフォームの従来の積層の斜視図である。
【図２】タービンノズルの形態の例示的な部品の斜視図であり、その部品は、本開示の実施形態により形成され得る。
【図３】本開示の実施形態により作製される、タービンノズルのタービンノズル端壁のＣＭＣ部分の斜視図である。
【図４】本開示の実施形態によるＣＭＣプライの平面図である。
【図５】本開示の実施形態による第１の複数のＣＭＣプライの平面図である。
【図６】本開示の実施形態による第１の複数のＣＭＣプライ、および第２の複数のＣＭＣプライを含む、複数のＣＭＣプライを積層する斜視図である。
【図７】図６の線７−７に沿った積層の断面図である。
【図８】本開示の実施形態により作製されたＣＭＣ部分を含むタービンノズル端壁の斜視図である。
【発明を実施するための形態】
【００１１】
本開示の図面は、原寸に比例していないことに留意されたい。これらの図面は、本開示の典型的な態様のみを示すことを目的としているため、本開示の範囲を限定するものとみなすべきではない。図面では、図面間で類似する符号は、類似する要素を表す。
【００１２】
最初の問題として、本開示を明確に説明するために、関連する部品を参照して説明するときに、特定の専門用語を選択することが必要になる。この選択を行う場合、一般的な業界専門用語を可能な限り、これが受け取られる意味と矛盾しないような方法で使用し、かつ採用する。別途記載のない限り、このような専門用語を、本出願の文脈および添付の特許請求の範囲と矛盾しない程度に広義に解釈すべきである。特定の部品に言及する際、いくつかの異なるまたは重複する用語を使用する場合が多いことを、当業者であれば理解するであろう。単一の部品であるとして本明細書に記載され得るものは、複数の部品からなるものとして別の文脈を含み、かつ別の文脈で参照されてもよい。あるいは、複数の部品を含むものとして本明細書に記載され得るものを、単一の部品として他の場所で参照してもよい。
【００１３】
また、本明細書ではいくつかの記述上の用語を繰り返し使用する場合があり、本項の始めでこれらの用語を定義することが有用であるはずである。これらの用語およびその定義は、別途記載のない限り以下の通りである。本明細書で用いられる場合、「半径方向」という用語は、軸線に垂直な移動または位置を指す。このような場合、第１の構成要素が第２の構成要素よりも軸線に近接して位置する場合には、本明細書では、この第１の構成要素は第２の構成要素の「半径方向内側」または「内側」にあると述べる。一方、第１の構成要素が第２の構成要素より軸線から遠くに位置する場合には、本明細書では、第１の構成要素は第２の構成要素の「半径方向外側」または「外側」にあると述べることができる。「軸方向」という用語は、軸線に平行な移動または位置を指す。そのような用語は、タービンノズルに関するタービンの中心軸線に関連して適用できることが理解されよう。
【００１４】
ある要素または層が別の要素または層に対して「上に」、「係合される」、「係合解除される」、「接続される」、または「結合される」と言及される場合には、他の要素または層に対して直接的に上に、係合され、接続され、または結合されてもよいし、あるいは介在する要素または層が存在してもよい。逆に、ある要素が、別の要素または層に対して「直接上に」、「直接係合される」、「直接接続される」または「直接結合される」と言及される場合には、介在する要素または層は存在しなくてもよい。要素間の関係を記述するために使用される他の単語も同様なやり方（例えば、「間に」に対して「直接間に」、「隣接する」に対して「直接隣接する」など）で解釈するべきである。本明細書で使用する場合、「および／または」という用語は、関連する列挙された項目のいずれかおよび１つもしくは複数のすべての組み合わせを含む。
【００１５】
上述のように、本開示は、部品の構築中にセラミックマトリックス複合材（ＣＭＣ）プライを積層する方法を提供する。この方法は、従来の方法とは異なる方法で部品を作製するための複数のＣＭＣプライを作製することを含むことができる。より詳細には、部品を作製するために使用される複数のＣＭＣプライのうちの少なくとも第１の複数は、それぞれ、部品の外側部分と内側部分の両方を画定する。つまり、ＣＭＣ層の外側部分と内側部分を作製するために使用される多数の小さなプリフォームではなく、いくつかのＣＭＣ層の各々に対して単一の一体型ＣＭＣプライが作製される。複数の小さなプリフォームを配置してＣＭＣ層の内側部分を作製する従来の積層とは対照的に、各内側部分は、それぞれのＣＭＣプライの１つまたは複数の開口部によって外側部分内に画定される。言い換えれば、内側部分は、外側部分内にその負の表現を形成することによって作製される。この方法はまた、複数のＣＭＣプライを積層するステップ、および部品を形成するためにＣＭＣプライにバインダーを浸透させるステップも含むことができる。
【００１６】
本開示の実施形態は、タービンノズル端壁の形態の例示的な部品の形成に関して説明される。しかしながら、本開示の方法は、多種多様なＣＭＣ部品に適用可能であることが理解される。図２は、本開示の実施形態を採用することができるタイプのタービンノズル１００の斜視図である。ノズル１００は外側端壁１０２を含み、外側端壁１０２によって、ノズル１００がターボ機械の固定ケーシング（図示せず）に取り付けられる。外側端壁１０２は、ケーシングの対応するマウントに装着するための、現在知られているまたは後に開発されるマウント構成を含むことができる。ノズル１００は、隣接するタービンロータブレード（図示せず）間に位置決めするための内側端壁１０４をさらに含むことができる。当技術分野で理解されているように、ノズル端壁１０２、１０４は、タービンを通る流路の外側および内側の境界のそれぞれの部分を画定する。翼形部１０６は、ノズル１００の能動部品であり、作動流体の流れを遮断し、それをタービンロータブレード（図示せず）に向かって導くことが理解されよう。タービンノズル１００の翼形部１０６は、対向する前縁１１４と後縁１１６との間にそれぞれ軸方向に延在する、凹状正圧側（ＰＳ）外壁１１０と、円周方向または横方向に対向する凸状負圧側（ＳＳ）外壁１１２と、を含むことが分かる。側壁１１０、１１２はまた、内側端壁１０４から外側端壁１０２まで半径方向に延在する。これらに限定されないが、内部冷却構造、切欠き部形状、外壁角度／形状などの本明細書に記載されていないノズル１００の他の特徴は、特定の用途に合わせてカスタマイズされてもよいことが理解される。
【００１７】
図３は、端壁１０２、１０４のＣＭＣ端壁部分１３０の拡大斜視図である。各ノズル端壁１０２、１０４の一部または全部は、ＣＭＣ材料で作られてもよい。この例では、各端壁１０２、１０４の一部のみがＣＭＣを含む。ＣＭＣ部分１３０は、内側部分１３８と、内側部分１３８を概ね構成する外側部分１４０と、を含むことができる。内側部分１３８は、内部翼形形状開口部１４２を含む。それが構築される端壁に応じて、内部翼形形状開口部１４２は、翼形部１０６の半径方向内側端部１３２（図２）または翼形部１０６の半径方向外側端部１３４（図２）のいずれかと嵌合する。ノズル端壁１０２、１０４の一部１４４、すなわちタービン内の高温ガスに曝される部分は、金属、合金、または超合金などの他の材料で作ることができる。当技術分野で理解されているように、ノズル端壁１０１、１０４のＣＭＣ部分１３０は、タービン内の環境に耐えるように構成された現在公知か、または今後開発されるセラミックマトリックス複合材で作られる。
【００１８】
次に、部品の構築中にＣＭＣプライを積層する方法について説明する。当技術分野で理解されているように、ＣＭＣ部品の形成には、部品の所望の形状を集合的に作製するＣＭＣプライの複数の層を作製して積層することが含まれる。積層されると、バインダーをＣＭＣプライに注入して部品を作製し、部品を完成させるために他の硬化および仕上げプロセスを提供することができる。本開示の実施形態によれば、複数のＣＭＣ層１５０、２５０が積層されて部品を作製する。図４は、本開示の実施形態による、１つのＣＭＣプライ１５０−２０の平面図を示し、図５は、第１の複数のＣＭＣプライ１５０の概略平面図を示す。図６は、複数のＣＭＣプライ１５０、２５０の積層の斜視図を示し、図７は、図６の線７−７に沿った積層の断面図を示す。図面では、各ＣＭＣプライは符号１５０−ｎまたは２５０−ｎで示され、ｎはＣＭＣプライが適用されるＣＭＣ層を示す。本開示の実施形態に従って形成される第１の複数のＣＭＣプライは、符号１５０で示され、本開示に従って形成されなくてもよいＣＭＣプライの第２の実施形態は、符号２５０で示される。したがって、ＣＭＣプライ１５０−１３および１５０−２０（図５）は、本開示の実施形態に従って形成され、それぞれ部品の積層のＣＭＣ層１３およびＣＭＣ層２０にあり、ＣＭＣプライ２５０−３５（図６）は、本開示の実施形態に従って形成されなくてもよく、部品の第３５のＣＭＣ層にある。図６に見られるように、異なる複数１５０、２５０からのＣＭＣプライは、すべてのＣＭＣ層に提供される必要はない。図５は、一連の第１の複数のＣＭＣプライ１５０を示し、各ＣＭＣプライ１５０は、隣接するＣＭＣプライ１５０とわずかに異なり、部品の一部を集合的に形成することができる。図５は、使用され得る全複数のＣＭＣプライ１５０、２５０のうちの第１の複数（符号１５０で示す）のみを示す。
【００１９】
本開示の実施形態によれば、部品を作製するために複数のＣＭＣプライ１５０、２５０が作製される。従来のＣＭＣプライとは対照的に、図４および図５に示すように、複数のＣＭＣプライ１５０のうちの少なくとも第１の複数は、部品の外側部分１５２および内側部分１５４の両方を各々画定する。さらに、各内側部分１５４は、それぞれのＣＭＣプライ１５０の１つまたは複数の開口部１５６によって外側部分１５２内に画定される。開口部１５６のうちの１つは、内部翼形形状開口部１４２を提供することができる。しかし、他の開口部１５６は、部品の内側部分１５４を作製するように働く。使用される例では、内側部分は、内部翼形形状開口部１４２を含む構造を提供し、ノズル端壁１０２、１０４の内側の翼形部係合部分、およびほぼ水平断面で翼形形状の外面１６０も作製する。言い換えれば、各ＣＭＣプライ１５０の１つまたは複数の開口部１５６は、部品の内側部分１５４の負の表現を画定する。したがって、各ＣＭＣプライ１５０は、単一の一体化されたＣＭＣプライを備えた、例えば内側部分をフレーム構成する一体型内側部分１５４および外側部分１５２を提供する。このように、複雑で退屈なプロセスで多数のプリフォームを積層するのではなく、単一の一体化されたＣＭＣプライ１５０を使用して、必要なプリフォームの数を減らす。例示的なノズル端壁１０２、１０４（図１）の場合、部品の特定の部分を構築するのに必要なＣＭＣ層の数は、例えば１００から２０に大幅に削減することができる。
【００２０】
図５は、それぞれのＣＭＣプライ１５０の開口部１５６の少なくとも１つが、隣接するＣＭＣプライ１５０の対応する１つまたは複数の開口部１５６に対してオフセットステップを含むことを示す第１の複数のＣＭＣプライ１５０を示す。例えば、ＣＭＣプライ１５０−１４の開口部１５６とＣＭＣプライ１５０−１５の開口部１５６を比較することで分かるように、開口部１５６−１４は開口部１５６−１５と比較してシフト／ステップ状になっており、ＣＭＣプライによって形成された構造の形状の変更を可能にする。この例では、内側部分１５４の外面１６０の形状が変化する。理解されるように、いくつかのＣＭＣ層１５０にわたって、開口部１５６の形状の変化により、ＣＭＣプライの積層により作製される構造の形状の変化が可能になる。
【００２１】
図６および図７を参照すると、第１の複数のＣＭＣプライ１５０および第２の複数のＣＭＣプライ２５０を含む複数のＣＭＣプライの積層が示されている。図７で最もよく観察できるように、複数のＣＭＣプライ２５０のうちの少なくとも第２の複数は、外側部分１５２および内側部分１５４のうちのちょうど１つの少なくとも一部を画定することができる。図６および図７に示す例では、ＣＭＣプライ２５０は、内側部分１５４に追加の層を提供し、すなわち、第１の複数のＣＭＣプライの最後のＣＭＣプライ１５０−２０の上の内部翼形形状開口部１４２を含む。
【００２２】
図８は、ノズル端壁１０２、１０４（図１）の少なくとも一部を形成するＣＭＣ部分／部品１３０を含むタービンノズル端壁１０２、１０４の斜視図を示す。本開示の実施形態による方法の次のステップは、複数のＣＭＣプライ１５０、２５０にバインダー１７０を浸透させて部品を形成することを含む。理解されるように、バインダー１７０は、ＣＭＣプライ１５０、２５０に浸透し、その中で硬化して最終部品を形成する。バインダー１７０は、現在公知かまたは今後開発される任意のＣＭＣ結合材料、例えばセラミックスラリーを含むことができる。必要な硬化および／または仕上げステップ、例えば機械加工なども提供されてもよい。しかしながら、本開示の実施形態はまた、状況によっては仕上げステップが不要となる場合がある。
【００２３】
本開示の実施形態によるタービンノズル端壁１０２、１０４は、バインダー１７０が浸透した複数のＣＭＣプライ１５０、２５０を含む。図５〜図７に示すように、複数のＣＭＣプライ１５０、２５０の少なくとも第１の複数１５０は、タービンノズル端壁の外側部分１５４および内側の翼形部係合部分１５２の両方を各々画定する。各内側の翼形部係合部分１５２は、それぞれのＣＭＣプライ１５０の１つまたは複数の開口部１５６によって外側部分１５４内に画定される。すなわち、外側部分１５４は内側部分１５２を構成する。それぞれのＣＭＣプライ１５０の１つまたは複数の開口部１５６のうちの少なくとも１つは、隣接するＣＭＣプライ１５０の対応する１つまたは複数の開口部に対してオフセットステップを含む。多角形の外周を有するように示されているが、外側部分１５４は、任意の所望の外周形状を有してもよい。示された例では、内側の翼形部係合部分１５２は、内部翼形形状開口部１４２を有する。複数のＣＭＣプライ２５０の第２の複数は、外側部分１５４および内側の翼形部係合部分１５２の少なくとも一方の少なくとも一部を各々画定することができる。図６〜図８では、ＣＭＣプライ２５０は内側部分１５２の一部を形成し、図８では、ＣＭＣプライ２５０（図示せず）は外側部分１５４の上向きに湾曲した部分１７２を形成することができる。
【００２４】
本開示の実施形態は、多数のより小さなプリフォームおよび多数の追加のＣＭＣ層を不要にし、積層が発生する速度を増加させ、内側部分の開口部を機械加工する必要性をなくすことによって、ＣＭＣ積層を単純化する。特定の用途では、ＣＭＣプライ１５０は、毛管作用によるバインダーのより良い浸透を提供する追加の表面積（プライドロップエッジ）も提供する。本開示の実施形態はまた、仕上げステップ、例えば機械加工を不要にすることができる。
【００２５】
いくつかの代替的な実施態様では、図面で説明した動作は、図面で示した順序から外れて生じてもよいし、あるいは、例えば、関連する動作に応じて、実際には実質的に同時に、または逆の順序で実行されてもよいことに留意されたい。また、当業者であれば、プロセスを説明する付加的なステップを追加することができることを認識するであろう。
【００２６】
本明細書で使用している専門用語は、単に特定の実施形態を説明するためのものに過ぎず、本開示を限定するものではない。本明細書で使用する場合、単数形「（ａ）」、「（ａｎ）」、および「（ｔｈｅ）」は、特に明示しない限り、複数形も含むことが意図される。「備える（ｃｏｍｐｒｉｓｅ）」および／または「備えている（ｃｏｍｐｒｉｓｉｎｇ）」という用語は、本明細書で使用される場合、記載した特徴、整数、ステップ、動作、要素、および／または構成要素が存在することを明示するが、１つまたは複数の他の特徴、整数、ステップ、動作、要素、構成要素、および／またはそれらの組が存在することまたは追加されることを除外しないことが、さらに理解されよう。「任意の（ｏｐｔｉｏｎａｌ）」または「任意に（ｏｐｔｉｏｎａｌｌｙ）」は、続いて記載された事象または状況が生じてもよいし、また生じなくてもよいことを意味し、かつ、その説明が、事象が起こる場合と、それが起こらない場合と、を含むことを意味する。
【００２７】
本明細書および特許請求の範囲を通してここで使用される、近似を表す文言は、関連する基本的機能に変化をもたらすことなく、差し支えない程度に変動できる任意の量的表現を修飾するために適用することができる。したがって、「およそ」、「約」および「実質的に」などの用語によって修飾された値は、明記された厳密な値に限定されるものではない。少なくともいくつかの例では、近似する文言は、値を測定するための機器の精度に対応することができる。ここで、ならびに本明細書および特許請求の範囲を通して、範囲の限定を組み合わせたり、かつ／または置き換えたりすることが可能であり、文脈および文言が特に指示しない限り、このような範囲は特定され、それらに包含されるすべての部分範囲を含む。範囲の特定の値に適用される「約（ａｐｐｒｏｘｉｍａｔｅｌｙ）」は、両方の値に適用され、また値を測定する計器の精度に特に依存しない限り、記載された１または複数の値の＋／−１０％を示してもよい。
【００２８】
以下の特許請求の範囲におけるミーンズプラスファンクションまたはステッププラスファンクションの要素すべての、対応する構造、材料、動作および均等物は、具体的に請求された他の請求要素と組み合わせてその機能を遂行するための、一切の構造、材料または動作を包含することを意図している。本開示の記述は、例示および説明の目的で提示されたもので、網羅的であることも、または本開示を開示した形態に限定することも意図していない。当業者には、本開示の範囲および趣旨から逸脱することなく多くの変更および変形が明らかであろう。本開示の原理および実際の応用を最良に説明し、想定される特定の用途に適するように様々な変更を伴う様々な実施形態の開示を他の当業者が理解できるようにするために、本実施形態を選択し、かつ説明した。
【符号の説明】
【００２９】
１０  ＣＭＣタービンノズル端壁
１２  外側部分
１３  ＣＭＣ層
１４  内側部分
１６  翼形形状内部開口部
２０  プリフォーム、ＣＭＣ層
２２  左外側部分のプリフォーム
２４  上外側部分のプリフォーム
２６  右外側部分のプリフォーム
２８  下外側部分のプリフォーム
３０  内側部分のプリフォーム
３２  端部
３３  外縁部
３４  端部
３６  内側面
３８  内側面
４０  外縁部
１００  タービンノズル
１０１  ノズル端壁
１０２  タービンノズル端壁、外側端壁
１０４  タービンノズル端壁、内側端壁
１０６  翼形部
１１０  凹状正圧側（ＰＳ）外壁、側壁
１１２  凸状負圧側（ＳＳ）外壁、側壁
１１４  前縁
１１６  後縁
１３０  ＣＭＣ端壁部分、ＣＭＣ部分、ＣＭＣ部分／部品
１３２  半径方向内側端部
１３４  半径方向外側端部
１３８  内側部分
１４０  外側部分
１４２  内部翼形形状開口部
１４４  ノズル端壁の一部
１５０  ＣＭＣプライ、ＣＭＣ層、第１の複数
１５２  内側の翼形部係合部分、外側部分、内側部分
１５４  一体型内側部分、外側部分
１５６  開口部
１６０  外面
１７０  バインダー
１７２  上向きに湾曲した部分
２５０  ＣＭＣプライ、ＣＭＣ層
【図１】
2020118155.tif 000003
【図２】
2020118155.tif 000004
【図３】
2020118155.tif 000005
【図４】
2020118155.tif 000006
【図５】
2020118155.tif 000007
【図６】
2020118155.tif 000008
【図７】
2020118155.tif 000009
【図８】
2020118155.tif 000010
【外国語明細書】
2020118155000001.pdf
2020118155000002.pdf
2020118155000003.pdf
2020118155000004.pdf